(57)【要約】      （修正有）【課題】防火性能を効果的に向上させることができる太陽電池バックシートを提供する。【解決手段】太陽電池バックシートは、接着層１と、基材層２と、耐火機能層とをこの順に積層して備え、耐火機能層は耐火層４を備え、耐火機能層は耐候層５をさらに備える。かかる太陽電池バックシートは、防火機能層を備えることにより、太陽電池バックシートの防火性能を効果的に向上させることができる。また、かかる太陽電池バックシートは、ＡＳＴＭ  Ｅ  １６２（材料の表面燃焼性）の試験方法に準拠しており、放射熱量指数ＩＳを３５以下に低減することができる。【選択図】図１
0003232550.tif 000002
【実用新案登録請求の範囲】
【請求項１】
順次積層された接着層と、基材層と、耐火機能層とを備え、前記耐火機能層が耐火層を備える太陽電池バックシート。
【請求項２】
前記耐火機能層が少なくとも１つの耐火層及び少なくとも１つの粘着層を備える請求項１に記載の太陽電池バックシート。
【請求項３】
前記耐火機能層が耐候層をさらに備える請求項１に記載の太陽電池バックシート。
【請求項４】
前記耐火機能層において、前記粘着層の一つが前記基材層の上側に配置され、かつ前記少なくとも１つの粘着層と前記少なくとも１つの耐火層とが積層されている請求項２に記載の太陽電池バックシート。
【請求項５】
前記少なくとも一つの粘着層が第１粘着層と第２粘着層とを含み、前記耐火機能層が耐候層をさらに含み、前記耐火機能層が、順次積層された第１粘着層と、耐火層と、第２粘着層と、耐候層とから構成されており、前記第１粘着層が前記基材層の上側に配置されている請求項２に記載の太陽電池バックシート。
【請求項６】
前記少なくとも１つの粘着層が第１粘着層と第２粘着層とを含み、前記少なくとも１つの耐火層が第１耐火層と第２耐火層とを含み、前記耐火機能層が、順次積層された第１粘着層と、第１耐火層と、第２粘着層と、第２耐火層とから構成されており、前記第１粘着層が前記基材層の上側に配置されている請求項２に記載の太陽電池バックシート。
【請求項７】
前記耐火機能層が粘着層をさらに備える請求項１に記載の太陽電池バックシート。
【請求項８】
前記接着層の厚さが０．００３〜０．０４ｍｍであり、前記基材層の厚さが０．０５〜１．１ｍｍである請求項１〜７のいずれか一項に記載の太陽電池バックシート。
【請求項９】
前記耐火層の厚さが０．０５〜３ｍｍである請求項２及び４〜６のいずれか一項に記載の太陽電池バックシート。
【請求項１０】
前記粘着層の厚さが０．００３〜０．０２５ｍｍである請求項２及び４〜６のいずれか一項に記載の太陽電池バックシート。
【請求項１１】
前記耐候層の厚さが０．００５〜０．０５ｍｍである請求項３又は５に記載の太陽電池バックシート。
【請求項１２】
前記接着層がフッ素含有コーティング層であり、前記基材層がポリエチレンテレフタレート（ＰＥＴ）フィルム層であり、前記第１粘着層がポリウレタン粘着剤層であり、前記耐火層の材料がグラファイトシートであり、前記第２粘着層がポリウレタン粘着剤層であり、前記耐候層の材料がＵＶ耐性ＰＥＴである請求項５に記載の太陽電池バックシート。
【請求項１３】
前記接着層がフッ素含有コーティング層であり、前記基材層の材料がＰＥＴフィルム層であり、前記第１粘着層がポリエステル系粘着剤層であり、前記第１耐火層の材料がマイカシートであり、前記第２粘着層がポリエステル系粘着剤層であり、前記第２耐火層の材料がアルミニウム箔である請求項６に記載の太陽電池バックシート。
【請求項１４】
前記接着層がフッ素含有コーティング層であり、前記基材層がＰＥＴフィルム層であり、前記粘着層がアクリル系粘着剤層であり、前記耐火層の材料がアルミニウム箔である請求項７に記載の太陽電池バックシート。
【考案の詳細な説明】
【技術分野】
【０００１】
本考案は、太陽エネルギーの技術分野に属し、太陽電池バックシートに関する。
【背景技術】
【０００２】
太陽電池バックシートは、ＰＶバックシート、ＰＶバックシートフィルムとも呼ばれ、太陽電池（太陽光発電）モジュールに広く使用され、太陽電池セルを保護及び支持するために太陽電池パネルの裏面に配置されるものであって、信頼性の高い断熱性、耐水性及び耐老化性を有する。
【０００３】
太陽光発電の普及に伴い、太陽電池モジュールの故障に起因する火災事故が増加していることから、太陽電池モジュール自体の耐火性能を無視することはできない。分散型太陽光発電が普及するにつれ、また、建物の屋根用の太陽電池モジュールの耐火性能に対する要求が高まるにつれ、太陽電池バックシートの耐火性に対する要求も高まっている。しかし、従来の太陽電池バックシートは多くが、高分子多層複合材料を使用しており、ほとんどの高分子材料には耐火性がないという問題がある。
【０００４】
例えば、特許文献１には、フッ素を含まない多層共押出しによる太陽電池バックシート材料が開示されており、バックシート材料が、耐候層、中間層及び接着層の３つの層に分かれていることが記載されている。特許文献１において、耐候層は変性ＰＣ、中間層は変性ＰＢＴ、接着剤層は変性ＰＣであり、これらの層材料の混合物が二軸押出機から押し出された後、多層共押出装置により共押出されることにより当該バックシート材料を得ている。
【０００５】
特許文献２には、太陽電池バックシート用基板及びその製造方法並びに太陽電池バックシートが開示されており、当該太陽電池バックシート用基板がコア層を備え、コア材料層が重量部で以下の成分を含むことが記載されている。ポリオレフィン６０〜８５部、耐熱強化樹脂１〜３０部、強化剤１〜５部、相溶化剤１〜５部、無機充填剤０〜２０部、補助剤０〜３部。
【０００６】
特許文献３には、高バリア性の太陽電池バックシートが開示されており、当該太陽電池バックシートが、耐候性保護層と、基材層と、耐候性接着剤層とが順に積層されたものであること、耐候性保護層、基材層及び耐候性接着剤層の３つの厚さ比が、０．０１〜０．２０：１：０．０１〜０．２０であることが記載されている。特許文献３には、当該太陽電池バックシートが、基材層と耐候性保護層との間に配置された少なくとも１つのアルミナ層をさらに備えることが記載されている。
【０００７】
特許文献４には、太陽電池バックシート及びその製造方法が開示されており、当該太陽電池バックシートが、耐候性層と、構造強化層と、耐候性層とをこの順に備えており、構造強化層と耐候性層が接着層により接着固定されていることが記載されている。特許文献４には、耐候性層がフッ素材料層であり、構造強化層がポリイミドフィルムであること、フッ素材料層の材料が、ポリフッ化ビニリデン、フッ化ビニリデン／テトラフルオロエチレン／ヘキサフルオロプロピレンコポリマー又はこれらの組み合わせであること、ポリイミドフィルムの材料が、熱可塑性ポリイミド、低温硬化ポリイミド又はこれらの組み合わせから選択されること、接着層の材料が、ポリ酢酸ビニル又はポリウレタンから選択されることが記載されている。
【０００８】
特許文献５には、太陽電池バックシートの製造方法が開示されており、グラフェン類のフィラーと樹脂チップを均一に混合した後、混練、押出、ドラム成形、二軸延伸を行うことにより当該太陽電池バックシートを得ることが記載されている。また、特許文献５には、太陽電池バックシートの表面を低温プラズマで処理し、コーティング材でコーティングし、乾燥と硬化を行うことによって製品が得られることが記載されている。
【０００９】
特許文献６には、太陽電池バックシート及び太陽電池バックシートの製造方法が開示されており、当該太陽電池バックシートが、１）基材層、２）基材層の少なくとも片面に形成され、フッ素系樹脂及び（メタ）アクリル系共重合体樹脂を含む混合樹脂層を備えること、（メタ）アクリル系共重合体樹脂が、（メタ）アクリル系モノマーとマレイミド系モノマーとを含むこと、１００ｗｔ％の混合樹脂層において、フッ素系樹脂の量が５０〜９９ｗｔ％であり、（メタ）アクリル酸系共重合体の量が１〜５０ｗｔ％であること、（メタ）アクリルモノマーの量が７０〜９８重量％であり、マレイミド系モノマーの量が２〜３０重量％であること、混合樹脂層のマレイミド系モノマーが、Ｎ−シクロヘキシルマレイミド、Ｎ−フェニルマレイミド、Ｎ−メチルマレイミド、Ｎ−ブチルマレイミド、Ｎ−ベンジルマレイミド及びＮ−フルオレニルマレイミドから選択された少なくとも１つを基としていることが記載されている。
【先行技術文献】
【特許文献】
【００１０】
【特許文献１】中国特許出願公開第１０３４５６８１７号明細書
【特許文献２】中国特許出願公開第１０９４８５９６５号明細書
【特許文献３】中国実用新案第２０７３０３１２３号明細書
【特許文献４】中国特許出願公開第１０２５０１５１４号明細書
【特許文献５】中国特許出願公開第１０７２３０７３２号明細書
【特許文献６】中国特許出願公開第１０２３０１４９２号明細書
【考案の概要】
【考案が解決しようとする課題】
【００１１】
しかし、特許文献１〜６に記載の発明のいずれにおいても、耐火機能を有する太陽電池バックシートは開示されていない。
【００１２】
本考案は上述のような事情に基づいてなされたものであり、太陽電池バックシートの防火性能を効果的に改善し、太陽電池の安全性を改善し、隠れた火災の危険を減らすことができる太陽電池バックシートを提供することを目的とする。
【課題を解決するための手段】
【００１３】
上記課題を解決するために、本考案は、順次積層された接着層と、基材層と、耐火機能層とを備え、前記耐火機能層が耐火層を備える太陽電池バックシートを提供する（考案１）。
【００１４】
上記考案（考案１）においては、前記耐火機能層が少なくとも１つの耐火層及び少なくとも１つの粘着層を備えることが好ましい（考案２）。
【００１５】
上記考案（考案１）においては、前記耐火機能層が耐候層をさらに備えることが好ましい（考案３）。
【００１６】
上記考案（考案２）においては、前記耐火機能層において、前記粘着層の一つが前記基材層の上側に配置され、かつ前記少なくとも１つの粘着層と前記少なくとも１つの耐火層とが積層されていることが好ましい（考案４）。
【００１７】
上記考案（考案２）においては、前記少なくとも一つの粘着層が第１粘着層と第２粘着層とを含み、前記耐火機能層が耐候層をさらに含み、前記耐火機能層が、順次積層された第１粘着層と、耐火層と、第２粘着層と、耐候層とから構成されており、前記第１粘着層が前記基材層の上側に配置されていることが好ましい（考案５）。
【００１８】
上記考案（考案２）においては、前記少なくとも１つの粘着層が第１粘着層と第２粘着層とを含み、前記少なくとも１つの耐火層が第１耐火層と第２耐火層とを含み、前記耐火機能層が、順次積層された第１粘着層と、第１耐火層と、第２粘着層と、第２耐火層とから構成されており、前記第１粘着層が前記基材層の上側に配置されていることが好ましい（考案６）。
【００１９】
上記考案（考案１）においては、前記耐火機能層が粘着層をさらに備えることが好ましい（考案７）。
【００２０】
上記考案（考案１〜７）においては、前記接着層の厚さが０．００３〜０．０４ｍｍであり、前記基材層の厚さが０．０５〜１．１ｍｍであることが好ましい（考案８）。
【００２１】
上記考案（考案２、４〜６）においては、前記耐火層の厚さが０．０５〜３ｍｍであることが好ましい（考案９）。
【００２２】
上記考案（考案２、４〜６）においては、前記粘着層の厚さが０．００３〜０．０２５ｍｍであることが好ましい（考案１０）。
【００２３】
上記考案（考案３、５）においては、前記耐候層の厚さが０．００５〜０．０５ｍｍであることが好ましい（考案１１）。
【００２４】
上記考案（考案５）においては、前記接着層がフッ素含有コーティング層であり、前記基材層がポリエチレンテレフタレート（ＰＥＴ）フィルム層であり、前記第１粘着層がポリウレタン粘着剤層であり、前記耐火層の材料がグラファイトシートであり、前記第２粘着層がポリウレタン粘着剤層であり、前記耐候層の材料がＵＶ耐性ＰＥＴであることが好ましい（考案１２）。
【００２５】
上記考案（考案６）においては、前記接着層がフッ素含有コーティング層であり、前記基材層の材料がＰＥＴフィルム層であり、前記第１粘着層がポリエステル系粘着剤層であり、前記第１耐火層の材料がマイカシートであり、前記第２粘着層がポリエステル系粘着剤層であり、前記第２耐火層の材料がアルミニウム箔であることが好ましい（考案１３）。
【００２６】
上記考案（考案７）においては、前記接着層がフッ素含有コーティング層であり、前記基材層がＰＥＴフィルム層であり、前記粘着層がアクリル系粘着剤層であり、前記耐火層の材料がアルミニウム箔であることが好ましい（考案１４）。
【考案の効果】
【００２７】
本考案の太陽電池バックシートによれば、防火機能層を備えることにより、太陽電池バックシートの防火性能を効果的に向上させることができる。
【図面の簡単な説明】
【００２８】
【図１】本考案の実施例１の太陽電池バックシートを示す概略的構造図である。
【図２】本考案の実施例２の太陽電池バックシートを示す概略的構造図である。
【図３】本考案の実施例３の太陽電池バックシートを示す概略的構造図である。
【考案を実施するための形態】
【００２９】
以下、適宜図面を参照しつつ、本考案の太陽電池バックシートの実施の形態を詳説する。以下に説明する実施の形態は、本考案の理解を容易にするためのものであって、何ら本考案を限定するものではない。
【００３０】
本実施形態において、太陽電池バックシートは、順次積層された接着層と、基材層と、耐火機能層とを備え、上記耐火機能層は耐火層を備える。
【００３１】
当該太陽電池バックシートにおいて、接着層は太陽電池パネルの耐候性及び接着特性を改善するために使用され、基材層は太陽電池パネルの機械的特性とバリア特性を改善するために使用され、耐火機能層は少なくとも耐火性能を備えている。当該太陽電池バックシートは、耐火機能層が、耐火性に加えて他の耐候性を有するように、他の耐候性層を追加で備えていてもよい。当該太陽電池バックシートにおいて、接着層はフッ素含有コーティング層を含んでいてもよく、基材層はＰＥＴフィルム層を含んでいてもよい。
【００３２】
本実施形態において、耐火機能層は、少なくとも１つの耐火層及び少なくとも１つの粘着層を備える。耐火層は、バックシートの耐火性能を向上させるために用いられる。粘着層は、耐火層、耐候層及び基材層の接着性能を向上させるために用いられる。耐火層は、アルミニウム箔、銅箔、マイカシート、グラファイトシート又は熱伝導性シリコーンテープのいずれか１つ又は少なくとも２つの組み合わせを含む金属または無機フィルムである。粘着層は、ポリウレタン粘着剤層、アクリル樹脂粘着剤層、エポキシ樹脂粘着剤層又はポリエステル粘着剤層のいずれか１つ又は少なくとも２つの組み合わせを含む。
【００３３】
本実施形態において、耐火機能層は、耐候層をさらに備える。耐候層は、太陽電池バックシートの耐候性を向上させるために用いられる。耐候層の材料は、ポリフッ化ビニリデン及び／又はポリフッ化ビニルフィルムを含む。
【００３４】
本実施形態では、耐火機能層において、粘着層の１つが基材層の上側に配置され、かつ少なくとも１つの粘着層と少なくとも１つの耐火層とが交互に積層されている。すなわち、基材層上に粘着層があり、粘着層上に耐火層があり、耐火層上に第２粘着層を設けることができる。第２耐火層がある場合、それは、第２粘着層上に配置される。すなわち、各耐火層は粘着層上に配置され、耐火層と粘着層は交互に積層される。
【００３５】
本実施形態において、少なくとも１つの粘着層は、第１粘着層と第２粘着層とを含み、耐火機能層は、耐候層をさらに含み、耐火機能層は、順次積層された第１粘着層と、耐火層と、第２粘着層と、耐候層とから構成されており、第１粘着層は、基材層の上側に配置されている。
【００３６】
上述の耐火機能層の構造において、第１粘着層及び第２粘着層に使用される材料は、上記粘着層に使用される材料と同じである。すなわち、第１粘着層及び第２粘着層に使用される材料は、それぞれ、それぞれ、ポリウレタン粘着剤層、アクリル樹脂粘着剤層、エポキシ粘着剤層又はポリエステル粘着剤層のいずれか１つ又は少なくとも２つの組み合わせを含む。
【００３７】
本実施形態では、太陽電池バックシートの耐火機能層は、耐火層と耐候層の両方を有する上述の構造を採用しているため、太陽電池バックシートの耐候性が向上するだけでなく、太陽電池バックシートの難燃性も向上するという利点がある。
【００３８】
本実施形態において、少なくとも１つの粘着層は、第１粘着層と第２粘着層とを含み、少なくとも１つの耐火層は、第１耐火層と第２耐火層とを含み、耐火機能層は、順次積層された第１粘着層と、第１耐火層と、第２粘着層と、第２耐火層とから構成されており、第１粘着層は、基材層の上側に配置されている。
【００３９】
上述の耐火機能層の構造において、第１粘着層及び第２粘着層に使用される材料は、上記粘着層に使用される材料と同じである。すなわち、第１粘着層及び第２粘着層に使用される材料は、それぞれ、ポリウレタン粘着剤層、アクリル樹脂粘着剤層、エポキシ粘着剤層又はポリエステル粘着剤層のいずれか１つ又は少なくとも２つの組み合わせを含む。
【００４０】
上述の耐火機能層の構造において、第１耐火層及び第２耐火層に使用される材料は、上記耐火層に使用される材料と同じである。すなわち、第１耐火層及び第２耐火層の材料は、それぞれ、金属又は無機フィルムであり、アルミニウム箔、銅箔、マイカシート、グラファイトシート又は熱伝導性シリコーンテープのいずれか１つ又は少なくとも２つの組み合わせを含む。
【００４１】
本実施形態では、太陽電池バックシートの耐火機能層は、上述の２つの耐火層を同時に備えた構造を採用している。その利点は、太陽電池バックシートの耐候性を確保することを前提として、太陽電池バックシートの難燃性を大幅に改善することができることである。
【００４２】
本実施形態では、太陽電池バックシートにおいて、接着層の厚さは０．００３〜０．０４ｍｍであって、例えば、０．００３ｍｍ、０．００５ｍｍ、０．０１ｍｍ、０．０１５ｍｍ、０．０２ｍｍ、０．０２５ｍｍ、０．０３ｍｍ、０．０３５ｍｍ又は０．０４ｍｍなどであり、基材層の厚さは０．０５〜１．１ｍｍであって、例えば、０．０５ｍｍ、０．０８ｍｍ、０．１ｍｍ、０．５ｍｍ、１．０ｍｍ又は１．１ｍｍなどである。
【００４３】
本実施形態では、各耐火層の厚さはそれぞれ、０．０５〜３ｍｍ、例えば、０．０５ｍｍ、０．１ｍｍ、０．５ｍｍ、１ｍｍ、１．５ｍｍ、２ｍｍ、２．５ｍｍ又は３ｍｍなどである。
【００４４】
本実施形態では、各粘着層の厚さはそれぞれ、０．００３〜０．０２５ｍｍであって、例えば、０．００３ｍｍ、０．００５ｍｍ、０．０１０ｍｍ、０．０１５ｍｍ、０．０２０ｍｍ、０．０２５ｍｍなどである。
【００４５】
本実施形態では、耐候層の厚さは、０．００５〜０．０５ｍｍであって、例えば、０．００５ｍｍ、０．０１ｍｍ、０．０２ｍｍ、０．０３５ｍｍ、０．０４ｍｍ、０．０５ｍｍなどである。
【００４６】
本考案の接着層、耐候層及び耐火層は、主に含浸コーティング、蒸発、ラミネート及び蒸着を順次行うことによって、基材層の表面に形成される。つまり、本考案の接着層、耐候層及び耐火層は、これらの方法で接続される。特定の製造方法は特に限定されず、当業者は実際のニーズに従って調整することができる。
【００４７】
本考案が提供する太陽電池バックシートは、防火機能層を追加することにより、太陽電池バックシートの防火性能を効果的に向上させることができる。当該太陽電池バックシートは、ＡＳＴＭ  Ｅ  １６２（材料の表面燃焼性）の試験方法に準拠しており、放射熱量指数ＩＳを３５以下に低減することができる。当該太陽電池バックシートは、バックシートの耐火性能を効果的に改善し、太陽電池の安全性を改善し、火災の危険を低減することができる。
【実施例】
【００４８】
以下、本考案をよりよく説明し、本考案の技術的解決策の理解を容易にするために、実施例に基づき本考案をさらに詳説する。ただし、以下の実施例は本考案の単なる例であり、本考案の権利の保護範囲を表すものでも限定するものでもない。
【００４９】
以下は、本考案の典型的であるが非限定的な例である。
【００５０】
〔実施例１〕
図１に示されるように、実施例１の太陽電池バックシートは、順次積層された接着層１、基材層２、第１粘着層３０１、耐火層４、第２粘着層３０２及び耐候性層５を備える。
【００５１】
実施例１で提供される太陽電池バックシートにおいて、接着層１の材料は、厚さ０．００５ｍｍのフッ素含有コーティング層（フルオロカーボンコーティング）である。基材層２の材料は、厚さ０．０７５ｍｍのＰＥＴフィルム層である。第１粘着層３０１は、厚さ０．０１３ｍｍのポリウレタン粘着層である。耐火層４の材料は、厚さ３ｍｍのグラファイトシートである。第２粘着層３０２の材料は、厚さ０．０１３ｍｍのポリウレタン粘着層である。耐候層５の材料は、厚さ０．０５ｍｍのＵＶ耐性ＰＥＴである。
【００５２】
実施例１で提供される太陽電池バックシートの耐火性能の試験結果を表１に示す。
【００５３】
〔実施例２〕
図２に示されるように、実施例２の太陽電池バックシートは、順次積層された接着層１、基材層２、第１粘着層３０１、第１耐火層、第２粘着層３０２及び第２耐火層４０２を備える。
【００５４】
実施例２で提供される太陽電池バックシートにおいて、接着層１の材料は、厚さ０．００８ｍｍのフッ素含有コーティング層（フルオロカーボンコーティング）である。基材層２の材料は、厚さ０．１２５ｍｍのＰＥＴフィルム層である。第１粘着層３０１は、厚さ０．０１ｍｍのポリエステル系粘着層である。第１耐火層４０１の材料は、厚さ０．２５ｍｍのマイカシートである。第２粘着層３０２の材料は、厚さ０．０１ｍｍのポリエステル系粘着層である。第２耐火層４０２の材料は、厚さ０．０５ｍｍのアルミニウム箔である。
【００５５】
実施例２で提供される太陽電池バックシートの耐火性能の試験結果を表１に示す。
【００５６】
〔実施例３〕
図３に示されるように、実施例３の太陽電池バックシートは、順次積層された接着層１、基材層２、粘着層３及び耐火層４を備える。
【００５７】
実施例３で提供される太陽電池バックシートでは、接着層１の材料は、厚さ０．０１ｍｍのフッ素含有コーティング層（フルオロカーボンコーティング）である。基材層２の材料は、厚さ０．１２５ｍｍのＰＥＴフィルム層である。粘着層３は、厚さ０．００８ｍｍのアクリル系粘着層である。耐火層４の材料は、厚さ０．０５ｍｍのアルミニウム箔である。
【００５８】
実施例３で提供される太陽電池バックシートの耐火性能の試験結果を表１に示す。
【００５９】
〔比較例１〕
比較例１で提供される太陽電池バックシートは、耐火層４を有さないことを除いて、実施例３で提供される太陽電池バックシートと同じである。
【００６０】
比較例１で提供される太陽電池バックシートの耐火性能の試験結果を表１に示す。
【００６１】
〈試験方法〉
実施例１〜３及び比較例で提供される太陽電池バックシートについて、放射熱指数ＩＳ試験を、ＡＳＴＭ  Ｅ  １６２（材料の表面燃焼性）の試験方法に従って実施した。試験結果を以下の表１に示す。
【００６２】
【表１】
0003232550.tif 000003
【００６３】
上記実施例１〜３及び比較例から、本考案が提供する太陽電池バックシートは、耐火層を追加することにより、太陽電池バックシートの耐火性能を効果的に改善できることが分かる。比較例は、耐火層を有していないため、放射熱指数の点で実施例の製品より劣っている。
【００６４】
以上説明した実施形態は、本考案の理解を容易にするために記載されたものであって、本考案を限定するために記載されたものではない。したがって、上記各実施形態に開示された各要素は、本考案の技術的範囲に属する全ての設計変更や均等物をも含む趣旨である。
【符号の説明】
【００６５】
〔実施例１〕
１  接着層
２  基材層
３０１  第一粘着層
３０２  第二粘着層
４  耐火層
５  耐候層
〔実施例２〕
１  接着層
２  基材層
３０１  第一粘着層
３０２  第二粘着層
４０１  第一耐火層
４０２  第二耐火層
〔実施例３〕
１  接着層
２  基材層
３  粘着層
４  耐火層
【図１】
0003232550.tif 000004
【図２】
0003232550.tif 000005
【図３】
0003232550.tif 000006
【手続補正書】
【提出日】令和3年4月8日(2021.4.8)
【手続補正１】
【補正対象書類名】実用新案登録請求の範囲
【補正対象項目名】全文
【補正方法】変更
【補正の内容】
【実用新案登録請求の範囲】
【請求項１】
接着層と、基材層と、耐火機能層とをこの順に積層して備え、前記耐火機能層が耐火層を備える太陽電池バックシート。
【請求項２】
前記耐火機能層が少なくとも１つの耐火層及び少なくとも１つの粘着層を備える請求項１に記載の太陽電池バックシート。
【請求項３】
前記耐火機能層が耐候層をさらに備える請求項１に記載の太陽電池バックシート。
【請求項４】
前記耐火機能層において、前記粘着層の一つが前記基材層の上側に配置され、かつ前記少なくとも１つの粘着層と前記少なくとも１つの耐火層とが積層されている請求項２に記載の太陽電池バックシート。
【請求項５】
前記少なくとも一つの粘着層が第１粘着層と第２粘着層とを含み、前記耐火機能層が耐候層をさらに含み、前記耐火機能層が、前記第１粘着層と、前記耐火層と、前記第２粘着層と、前記耐候層とをこの順に備えて構成されており、前記第１粘着層が前記基材層の上側に配置されている請求項２に記載の太陽電池バックシート。
【請求項６】
前記少なくとも１つの粘着層が第１粘着層と第２粘着層とを含み、前記少なくとも１つの耐火層が第１耐火層と第２耐火層とを含み、前記耐火機能層が、前記第１粘着層と、前記第１耐火層と、前記第２粘着層と、前記第２耐火層とをこの順に備えて構成されており、前記第１粘着層が前記基材層の上側に配置されている請求項２に記載の太陽電池バックシート。
【請求項７】
前記耐火機能層が粘着層をさらに備える請求項１に記載の太陽電池バックシート。
【請求項８】
前記接着層の厚さが０．００３〜０．０４ｍｍであり、前記基材層の厚さが０．０５〜１．１ｍｍである請求項１〜７のいずれか一項に記載の太陽電池バックシート。
【請求項９】
前記耐火層の厚さが０．０５〜３ｍｍである請求項２及び４〜６のいずれか一項に記載の太陽電池バックシート。
【請求項１０】
前記粘着層の厚さが０．００３〜０．０２５ｍｍである請求項２及び４〜６のいずれか一項に記載の太陽電池バックシート。
【請求項１１】
前記耐候層の厚さが０．００５〜０．０５ｍｍである請求項３又は５に記載の太陽電池バックシート。
【請求項１２】
前記接着層がフッ素含有コーティング層であり、前記基材層がポリエチレンテレフタレート（ＰＥＴ）フィルム層であり、前記第１粘着層がポリウレタン粘着剤層であり、前記耐火層の材料がグラファイトシートであり、前記第２粘着層がポリウレタン粘着剤層であり、前記耐候層の材料がＵＶ耐性ＰＥＴである請求項５に記載の太陽電池バックシート。
【請求項１３】
前記接着層がフッ素含有コーティング層であり、前記基材層の材料がＰＥＴフィルム層であり、前記第１粘着層がポリエステル系粘着剤層であり、前記第１耐火層の材料がマイカシートであり、前記第２粘着層がポリエステル系粘着剤層であり、前記第２耐火層の材料がアルミニウム箔である請求項６に記載の太陽電池バックシート。
【請求項１４】
前記接着層がフッ素含有コーティング層であり、前記基材層がＰＥＴフィルム層であり、前記粘着層がアクリル系粘着剤層であり、前記耐火層の材料がアルミニウム箔である請求項７に記載の太陽電池バックシート。